FR 3152506 A1 20250307 FR 2409402 A 20240904 La présente invention propose une composition de revêtement pour les murs en intérieur et extérieur à base notamment de poudre de marbre, de roche et d’additif végétal qui présente un très faible impact environnemental et de bonnes performances techniques. Composition de revêtement pour les murs et sols en intérieur et murs en extérieur La présente invention concerne une composition de revêtement pour les murs et sols en intérieur et extérieur. Les murs intérieurs et extérieurs sont souvent exposés à l'usure, aux taches, et aux agents atmosphériques. Il est donc nécessaire de les protéger par un revêtement approprié. Les revêtements traditionnels sont souvent composés de produits chimiques qui peuvent être nocifs pour l'environnement. Ils peuvent également être difficiles à appliquer et présenter une faible résistance à l'usure et aux taches. La présente invention propose une composition de revêtement pour les murs en intérieur et extérieur qui présente un très faible impact environnemental et de bonnes performances techniques. La composition selon l’invention comprend : - au moins une poudre de marbre ou béatite, de préférence au moins deux poudres de marbre différentes ; - au moins une roche sélectionné dans le groupe comprenant de la pouzzolane, de la céramsite, de la vermiculite, de la perlite, du liège expansé ou un mélange de ceux-ci, - au moins un liant sélectionné dans le groupe comprenant la chaux, le ciment blanc, le mortier, la terre crue, le béton de chanvre ou un mélange de ceux-ci ; - au moins une charge sélectionné dans le groupe comprenant la silice micronisée, la poudre de verre, la poudre de quartz, la poudre d’argile, la poudre de céramique, ou un mélange de ceux-ci ; - au moins un additif végétal sélectionné dans le groupe comprenant la poudre de lin, la farine de lin, la poudre de noix de coco, la poudre de chanvre. Selon un mode de réalisation, au moins une poudre de marbre a une granulométrie comprise entre 0,002 et 0,04 µm, de préférence entre 0,002 et 0,01 m, encore plus préférentiellement de 0,002 à 0,004 µm. La granulométrie de 0,003 µm permet d'obtenir un revêtement avec un aspect fin et homogène. Selon un mode de réalisation, au moins une poudre de marbre a une granulométrie comprise entre 1 et 5 µm, de préférence entre 2 et 4 µm, encore plus préférentiellement de 4 µm. Selon un mode de réalisation, la composition selon l’invention comprend deux poudres de marbres différentes, la première ayant une granulométrie comprise entre 0,002 et 0,04 µm, de préférence entre 0,002 et 0,01 m, encore plus préférentiellement de 0,002 à 0,004 µm et la seconde ayant une granulométrie comprise entre 1 et 5 µm, de préférence entre 2 et 4 µm, encore plus préférentiellement de 4 µm. Selon un mode de réalisation, la poudre de marbre est sélectionnée dans le groupe comprenant la poudre : de marbre de Carrara, de marbre de Canicatti (ou « marbre de sicile en brins »), de marbre Bergame, de marbre de Calacatta, de marbre de Thassos, de marbre de Botticino, de marbre cipolin et leurs mélange ; de préférence la composition comprend un mélange de la poudre de marbre de Carrara et la poudre de marbre de Canicatti. Le marbre de Carrara est un marbre naturel qui est connu pour sa beauté, sa dureté, et sa résistance. Selon un mode de réalisation, la granulométrie du marbre de Carrara est de 0,002 et 0,04 µm, de préférence entre 0,002 et 0,01 m, encore plus préférentiellement de 0,002 à 0,004 µm. La granulométrie de 0,002 à 0,004 µm µm permet d'obtenir un revêtement avec un aspect fin et homogène. La granulométrie est une mesure de la taille des grains d'un matériau. Elle est exprimée en millimètres ou en microns. La granulométrie d'un matériau est importante car elle détermine ses propriétés mécaniques, physiques et chimiques. Le marbre de Sicile est un marbre naturel qui est connu pour sa résistance et sa durabilité. Les brins de marbre permettent de renforcer la structure du revêtement et d'améliorer sa résistance à l'abrasion. Selon un mode de réalisation, la granulométrie du marbre de Sicile en brins est comprise entre 1 et 5 µm, de préférence entre 2 et 4 µm, encore plus préférentiellement de 4 µm. La granulométrie de 4 µm permet d'obtenir un revêtement avec un aspect fin et homogène. Selon un mode de réalisation, au moins une roche est la pouzzolane : la pouzzolane est un matériau naturel qui est utilisé comme additif pour améliorer le temps d’ouverture d’application du produit (durée de vie 10 heures). Selon un mode de réalisation, la composition comprend comme liant au moins la chaux et le ciment blanc. La chaux est un matériau naturel qui est utilisé comme liant pour les revêtements. Elle contribue à la bonne adhérence du revêtement au support et sa malléabilité. Le ciment blanc : le ciment blanc est un matériau synthétique qui est utilisé comme liant pour les revêtements. Il contribue à la résistance et à la durabilité du revêtement et sa pétrification. Selon un mode de réalisation, au moins une charge est la silice micronisée : la silice micronisée est un matériau naturel qui est utilisée comme charge pour les revêtements. Elle contribue à la stabilité du revêtement et à sa résistance à l'abrasion. Selon un mode de réalisation, au moins un additif végétal est la poudre de lin : la poudre de lin est un matériau naturel qui est utilisé comme additif pour améliorer l'aspect et les propriétés du revêtement. Elle contribue à la douceur et à la luminosité du revêtement et sa microporosité et donne des caractéristiques acoustiques et thermique non négligeable. La poudre de lin est un produit naturel obtenu par micronisation de fibres de lin. Le processus de micronisation consiste à broyer les fibres de lin en fines particules. Selon un mode de réalisation, la granulométrie de la poudre de lin est Selon un autre mode de réalisation, la granulométrie de la poudre de lin est de 0.2 à 0.3 mm, de préférence 0.1 à 0.25 mm, encore plus préférentiellement de 0.3 mm. Selon un mode de réalisation la composition comprend : - De 15% à 30%, de préférence de 20% à 25%, plus préférentiellement de 23% à 24% en poids d’au moins une poudre de marbre ou béatite ; - De 5% à 15%, de préférence de 10% à 15%, plus préférentiellement de 11% à 13% en poids d’au moins une roche ; - De 10% à 25%, de préférence de 15% à 20%, plus préférentiellement de 15% à 18% en poids d’au moins un liant ; - De 3% à 10%, de préférence de 5% à 8%, plus préférentiellement de 5,5% à 7,5 % en poids d’au moins une charge ; - De 3% à 10%, de préférence de 4% à 6%, plus préférentiellement de 4,5% à 5,5% en poids d’au moins un additif végétal. ; Selon un mode préférentiel de l’invention, la composition selon l’invention comprend du marbre de Carrara, du marbre de Sicile en brins de Canivati, de la pouzzolane, de la chaux, du ciment blanc, de la silice micronisée, et de la farine de lin. Selon un mode préférentiel de l’invention, la composition comprend : - De 10 à 15%, de préférence de 10 à 12%, plus préférentiellement de 10.5% à 11.5% en poids de poudre de marbre de granulométrie comprise entre 0,002 et 0,04 µm, de préférence entre 0,002 et 0,01 m, encore plus préférentiellement de 0,002 à 0,004 µm et/ou étant une poudre de marbre Carrara ; - De 10 % à 15%, de préférence de 10% à 12%, plus préférentiellement de 10.5 % à 11.5% en poids de poudre de marbre de granulométrie comprise entre 1 et 5 µm, de préférence entre 2 et 4 µm, encore plus préférentiellement de 4 µm et/ou étant une poudre marbre de Canicatti ; - De 6 % à 8 %, de préférence de 6.5 % à 7.5 %, plus préférentiellement de 6.8 % à 7.8 % en poids de pouzzolane ; - De 7 % à 8 %, de préférence de 7.2 % à 7.9 %, plus préférentiellement de 7.5 % à 7.8 % en poids de chaux ; - De 5 % à 8 %, de préférence de 5.5 % à 7.5 %, plus préférentiellement de 6.5 % à 7.9 % en poids de ciment blanc ; - De x 5% à 7.5% %, de préférence de 5.5 % à 7 %, plus préférentiellement de 5.5% % à 7.2 % en poids de silice micronisée ; - De 5 % à 8 %, de préférence de 5.5 % à 7.8 %, plus préférentiellement de 5.8 % à 7.9 % en poids de poudre de lin. Selon un mode de réalisation, la composition est mise en œuvre sous forme de poudre à mélanger à de l'eau avant utilisation. Le mélange est appliqué sur le support par une technique traditionnelle de revêtement. La composition de l'invention présente un très faible impact environnemental car elle est formulée à base d'eau. Elle est également facile à appliquer et présente une dureté et une adhérence élevées, ainsi qu'une résistance à l'abrasion, aux taches, aux agents atmosphériques, rayons UV, avec un classement A+ et une performance thermique et acoustique non négligeable, etc. La composition de l'invention présente les avantages suivants : - Un très faible impact environnemental car elle est formulée à base d'eau - Une facilité d'application - Une dureté et une adhérence élevées - Une résistance à l'abrasion, aux taches, aux agents atmosphériques, rayons UV, - Un classement A+ - Une performance thermique et phonique non négligeable, etc. Composition de revêtement pour les murs et sols en intérieur et murs en extérieur comprenant : - au moins une poudre de marbre ou béatite, - au moins une roche sélectionné dans le groupe comprenant de la pouzzolane, de la céramsite, de la vermiculite, de la perlite, du liège expansé ou un mélange de ceux-ci, - au moins un liant sélectionné dans le groupe comprenant la chaux, le ciment blanc, le mortier, la terre crue, le béton de chanvre ou un mélange de ceux-ci ; - au moins une charge sélectionné dans le groupe comprenant la silice micronisée, la poudre de verre, la poudre de quartz, la poudre d’argile, la poudre de céramique, ou un mélange de ceux-ci ; - au moins un additif végétal sélectionné dans le groupe comprenant la poudre de lin, la farine de lin, la poudre de noix de coco, la poudre de chanvre. Composition de revêtement selon la revendication 1, caractérisée en ce qu’au moins une poudre de marbre a une granulométrie comprise entre 0,002 et 0,04 µm, de préférence entre 0,002 et 0,01 m, encore plus préférentiellement de 0,002 à 0,004 µm ou comprise entre 1 et 5 µm, de préférence entre 2 et 4 µm, encore plus préférentiellement de 4 µm. Composition de revêtement selon la revendication 1, caractérisée en ce qu’elle comprend deux poudres de marbres différentes, la première ayant une granulométrie comprise entre 0,002 et 0,04 µm, de préférence entre 0,002 et 0,01 m, encore plus préférentiellement de 0,002 à 0,004 µm et la seconde ayant une granulométrie comprise entre 1 et 5 µm, de préférence entre 2 et 4 µm, encore plus préférentiellement de 4 µm. Composition de revêtement selon l’une quelconque des revendications 1 à 3, caractérisée en ce que la poudre de marbre est sélectionnée dans le groupe comprenant la poudre : de marbre de Carrara, de marbre de Canicatti (ou « marbre de sicile en brins »), de marbre Bergame, de marbre de Calacatta, de marbre de Thassos, de marbre de Botticino, de marbre cipolin et leurs mélanges ; de préférence la composition comprend un mélange de la poudre de marbre de Carrara et la poudre de marbre de Canicatti. Composition de revêtement selon l’une quelconque des revendications 1 à 4, caractérisée en ce que au moins une roche est la pouzzolane. Composition de revêtement selon l’une quelconque des revendications 1 à 5, caractérisée en ce qu’elle comprend comme liant au moins la chaux et le ciment blanc. Composition de revêtement selon l’une quelconque des revendications 1 à 6, caractérisée en ce qu’au moins une charge est la silice micronisée. Composition de revêtement selon l’une quelconque des revendications 1 à 7, caractérisée en ce qu’au moins un additif végétal est la poudre de lin. Composition de revêtement selon la revendication 8, caractérisée en ce que la poudre de lin a une granulométrie de 0.2 à 0.3 mm, de préférence 0.1 à 0.25 mm, encore plus préférentiellement de 0.3 mm. Composition de revêtement selon l’une quelconque des revendications 1 à 9, caractérisée en ce qu’elle comprend : - De 15% à 30%, de préférence de 20% à 25%, plus préférentiellement de 23% à 24% en poids d’au moins une poudre de marbre ou béatite ; - De 5% à 15%, de préférence de 10% à 15%, plus préférentiellement de 11% à 13% en poids d’au moins une roche ; - De 10% à 25%, de préférence de 15% à 20%, plus préférentiellement de 15% à 18% en poids d’au moins un liant ; - De 3% à 10%, de préférence de 5% à 8%, plus préférentiellement de 5,5% à 7,5 % en poids d’au moins une charge ; - De 3% à 10%, de préférence de 4% à 6%, plus préférentiellement de 4,5% à 5,5% en poids d’au moins un additif végétal.